(57)【要約】【課題】超高分子量ポリエチレン系樹脂を含む樹脂組成物であって、超高分子量ポリエチレン系樹脂由来の優れた耐衝撃性、耐摩耗性を損なうことなく、表面が平滑で外観に優れたブロー成形品を成形し得る樹脂組成物を提供すること。【解決手段】本発明の樹脂組成物は、粘度平均分子量が３０万以上の超高分子量ポリエチレン系樹脂（Ａ）と、縮合ヒドロキシ脂肪酸および／またはそのアルコールエステル（Ｂ）と、該超高分子量ポリエチレン系樹脂（Ａ）以外のポリエチレン系樹脂（Ｃ）とを含み、該ポリエチレン系樹脂（Ｃ）の密度が、０．８７０ｇ／ｃｍ３〜０．９７０ｇ／ｃｍ３であり、該ポリエチレン系樹脂（Ｃ）の１９０℃、２．１６ｋｇｆにおけるメルトフローレートが、９ｇ／１０ｍｉｎ以下である。【選択図】なし【特許請求の範囲】
【請求項１】
粘度平均分子量が３０万以上の超高分子量ポリエチレン系樹脂（Ａ）と、
縮合ヒドロキシ脂肪酸および／またはそのアルコールエステル（Ｂ）と、
該超高分子量ポリエチレン系樹脂（Ａ）以外のポリエチレン系樹脂（Ｃ）とを含み、
該ポリエチレン系樹脂（Ｃ）の密度が、０．８７０ｇ／ｃｍ３〜０．９７０ｇ／ｃｍ３であり、
該ポリエチレン系樹脂（Ｃ）の１９０℃、２．１６ｋｇｆにおけるメルトフローレートが、９ｇ／１０ｍｉｎ以下である、
樹脂組成物。
【請求項２】
前記超高分子量ポリエチレン系樹脂（Ａ）および前記樹脂（Ｃ）のいずれとも異なるオレフィン系樹脂（Ｄ）をさらに含む、
請求項１に記載の樹脂組成物。
【請求項３】
前記オレフィン系樹脂（Ｄ）が、
１９０℃、２．１６ｋｇｆにおけるメルトフローレートが９ｇ／１０ｍｉｎを超えて１５０ｇ／ｍｉｎ以下であるポリエチレン系樹脂、または、
プロピレン系樹脂である、
請求項１または２に記載の樹脂組成物。
【請求項４】
前記超高分子量ポリエチレン系樹脂（Ａ）の粘度平均分子量が、３０万〜１５００万である、請求項１から３のいずれかにに記載の樹脂組成物。
【請求項５】
前記超高分子量ポリエチレン系樹脂（Ａ）の含有割合が、前記樹脂組成物中の樹脂１００重量部に対して、０．２重量部〜４０重量部である、請求項１から４のいずれかに記載の樹脂組成物。
【請求項６】
前記縮合ヒドロキシ脂肪酸および／またはそのアルコールエステル（Ｂ）の含有割合が、前記樹脂組成物１００重量部に対して、０．００１重量部〜１０重量部である、請求項１から５のいずれかに記載の樹脂組成物。
【請求項７】
前記ポリエチレン系樹脂（Ｃ）の含有割合が、前記樹脂組成物中の樹脂１００重量部に対して、５０重量部〜９９重量部である、請求項１から６のいずれかに記載の樹脂組成物。
【請求項８】
前記オレフィン系樹脂（Ｄ）の含有割合が、前記樹脂組成物中の樹脂１００重量部に対して、３５重量部以下である、請求項２から７のいずれかに記載の樹脂組成物。
【請求項９】
ブロー成形の材料として用いられる、請求項１から８のいずれかに記載の樹脂組成物。
【請求項１０】
請求項１から８のいずれかに記載の樹脂組成物を用いて形成された、ブロー成形体。
【発明の詳細な説明】
【技術分野】
【０００１】
本発明は、樹脂組成物および該樹脂組成物を用いたブロー成形体に関する。
【背景技術】
【０００２】
ポリエチレン系樹脂は、軽量性、耐熱性、耐薬品性、柔軟性、機械的強度等に優れていることから、洗剤ボトル；飲料用ボトル、食用油用ボトル等の食品容器；ドラム缶、工業缶等の大型容器；灯油缶、ガソリンタンク等の燃料容器等に幅広く用いられている。これらの容器は、通常、ブロー成形法で製造される。ブロー成形法は、押出機により溶融樹脂を筒状のパリソンとして押し出し、押し出されたパリソンを金型で挟んでブローピンにより加圧ガスを吹き込んでパリソンを膨張・変形させて金型のキャビティ形状に賦形させた後に冷却して、成形体を得る方法である。こうしたブロー成形法は、ボトルのような中空成形品をはじめ、形状が複雑なガソリンタンク、ドラム缶、さらには、パネル状の成形品まで幅広く適用することができる。また、成形が簡単で、金型等を含めた成形費用が安価である。
【０００３】
ブロー成形法に供されるポリエチレン系樹脂には、加工性に優れることが求められ、具体的には、成形時に破れない、良好に膨張する、外観良好な成形体となる等の特性が求められる。
【０００４】
一方、工業部品の材料として、例えば３０万以上の分子量を有する超高分子量ポリエチレンが知られている。超高分子量ポリエチレンは、強度、耐摩耗性、潤滑性、衛生性等に優れる点で有用である一方、その分子の巨大さに起因して成形加工性が悪く、汎用ポリエチレンで一般に採用される成形方法を適用し難く、ブロー成形法にも適用し難いという問題がある。
【０００５】
超高分子量ポリエチレンの成形加工性を改良する方法としては、超高分子量ポリエチレンを含む樹脂組成物に、所定の滑材を添加する方法（特許文献１）、パラフィンワックス、石油樹脂または高級アルコールを添加する方法（特許文献２）、低分子量ポリエチレンを添加する方法（特許文献３）等が提案されている。しかしながら、超高分子量ポリエチレン由来の優れた特性と成形加工性とはトレードオフの関係にあり、いずれの方法においても、優れた特性を維持しつつ、成形加工性を向上させることはできていない。
【０００６】
また、超高分子量ポリエチレンを延伸ブロー成形する方法として、ブロー成形時の加工温度よりも高温の熱履歴を経たパリソンを用いる方法が提案されている（特許文献４）。しかしながら、この方法によっても、超高分子量ポリエチレンの加工性は十分ではなく、加工性の悪さに起因して成形品表面にいわゆる肌荒れが生じ、表面が平滑な成形品を製造することは困難である。成形品表面が肌荒れすると、成形された容器内に内容物が残りやすい、容器への印刷が難しいといった問題が生じる。
【先行技術文献】
【特許文献】
【０００７】
【特許文献１】特公昭４３−２４５２５号公報
【特許文献２】特開昭５７−１９３３１９号公報
【特許文献３】特開昭５７−１７７０３６号公報
【特許文献４】特開平６―２７８１９５号公報
【発明の概要】
【発明が解決しようとする課題】
【０００８】
本発明は上記の課題を解決するためになされたものであり、その目的とするところは、超高分子量ポリエチレン系樹脂を含む樹脂組成物であって、超高分子量ポリエチレン系樹脂由来の優れた耐衝撃性、耐摩耗性を損なうことなく、表面が平滑で外観に優れたブロー成形品を成形し得る樹脂組成物を提供することにある。
【課題を解決するための手段】
【０００９】
本発明の樹脂組成物は、粘度平均分子量が３０万以上の超高分子量ポリエチレン系樹脂（Ａ）と、縮合ヒドロキシ脂肪酸および／またはそのアルコールエステル（Ｂ）と、該超高分子量ポリエチレン系樹脂（Ａ）以外のポリエチレン系樹脂（Ｃ）とを含み、該ポリエチレン系樹脂（Ｃ）の密度が、０．８７０ｇ／ｃｍ３〜０．９７０ｇ／ｃｍ３であり、該ポリエチレン系樹脂（Ｃ）の１９０℃、２．１６ｋｇｆにおけるメルトフローレートが、９ｇ／１０ｍｉｎ以下である。
１つの実施形態においては、上記樹脂組成物は、上記超高分子量ポリエチレン系樹脂（Ａ）および前記樹脂（Ｃ）のいずれとも異なるオレフィン系樹脂（Ｄ）をさらに含む。
１つの実施形態においては、上記オレフィン系樹脂（Ｄ）は、１９０℃、２．１６ｋｇｆにおけるメルトフローレートが９ｇ／１０ｍｉｎを超えて１５０ｇ／ｍｉｎ以下であるポリエチレン系樹脂、またはプロピレン系樹脂である。
１つの実施形態においては、上記超高分子量ポリエチレン系樹脂（Ａ）の粘度平均分子量が、３０万〜１５００万である。
１つの実施形態においては、上記超高分子量ポリエチレン系樹脂（Ａ）の含有割合が、上記樹脂組成物中の樹脂１００重量部に対して、０．２重量部〜４０重量部である。
１つの実施形態においては、上記縮合ヒドロキシ脂肪酸および／またはそのアルコールエステル（Ｂ）の含有割合が、上記樹脂組成物１００重量部に対して、０．００１重量部〜１０重量部である。
１つの実施形態においては、上記ポリエチレン系樹脂（Ｃ）の含有割合が、上記樹脂組成物中の樹脂１００重量部に対して、５０重量部〜９９重量部である。
１つの実施形態においては、上記オレフィン系樹脂（Ｄ）の含有割合が、上記樹脂組成物中の樹脂１００重量部に対して、３５重量部以下である。
１つの実施形態においては、上記樹脂組成物は、ブロー成形の材料として用いられる。
本発明の別の局面によれば、ブロー成形体が提供される。このブロー成形体は、上記樹脂組成物を用いて形成されている。
【発明の効果】
【００１０】
本発明によれば、超高分子量ポリエチレンを含む樹脂組成物に、縮合ヒドロキシ脂肪酸および／またはそのアルコールエステルを添加することにより、優れたブロー成形性を有する樹脂組成物を得ることができる。また、当該樹脂組成物を用いれば、超高分子量ポリエチレン由来の優れた特性（例えば、耐衝撃性、耐摩耗性）を有する成形品を成形することができる。
【発明を実施するための形態】
【００１１】
Ａ．樹脂組成物
本発明の樹脂組成物は、超高分子量ポリエチレン系樹脂（Ａ）と縮合ヒドロキシ脂肪酸および／またはそのアルコールエステル（Ｂ）（以下、化合物（Ｂ）ともいう）と、超高分子量ポリエチレン系樹脂（Ａ）以外のポリエチレン系樹脂（Ｃ）（以下、樹脂（Ｃ）ともいう）とを含む。１つの実施形態においては、本発明の樹脂組成物は、超高分子量ポリエチレン系樹脂（Ａ）および樹脂（Ｃ）のいずれとも異なるオレフィン系樹脂（Ｄ）（以下、樹脂（Ｄ）ともいう）をさらに含み得る。
【００１２】
本発明の樹脂組成物は、超高分子量ポリエチレン系樹脂（Ａ）を含むことにより、耐衝撃性、耐摩耗性に優れたブロー成形体を形成することができる。さらに、本発明によれば、化合物（Ｂ）を添加することにより、超高分子量ポリエチレン系樹脂（Ａ）を含みながらも優れたブロー成形性を有する樹脂組成物を得ることができる。本発明の樹脂組成物を用いれば、その優れたブロー成形性に起因して、外観に優れ、表面が平滑な成形品を得ることができる。
【００１３】
本発明の樹脂組成物の１９０℃、５ｋｇｆにおけるメルトフローレートは、好ましくは０．０５ｇ／１０ｍｉｎ以上であり、より好ましくは０．１ｇ／１０ｍｉｎ以上である。該メルトフローレートの上限は、例えば、５０ｇ／１０ｍｉｎである。メルトフローレートは、ＪＩＳＫ７２１０に準じた方法により測定することができる。
【００１４】
Ａ−１．超高分子量ポリエチレン系樹脂（Ａ）
超高分子量ポリエチレン系樹脂（Ａ）の粘度平均分子量は、３０万以上である。このように分子量が高いポリエチレン系樹脂を用いれば、耐摩耗性、耐衝撃性等に優れる成形体（ブロー成形体）を形成し得る樹脂組成物を得ることができる。超高分子量ポリエチレン系樹脂（Ａ）の粘度平均分子量は、好ましくは３０万〜１５００万であり、より好ましくは５０万〜１０００万であり、さらに好ましくは１００万〜８００万である。このような範囲であれば、上記特性に優れる成形体を加工性よく形成し得る樹脂組成物を得ることができる。本発明の樹脂組成物は、分子量が異なる２種以上の超高分子量ポリエチレン系樹脂（Ａ）を含んでいてもよい。なお、上記粘度平均分子量（Ｍｖ）は、ＡＳＴＭＤ４０２０に規定の粘度法により測定することができる。具体的には、ＡＳＴＭＤ４０２０の粘度法に基づき極限粘度（η（ｄｌ/ｇ））を測定し、次式（１）から粘度平均分子量（Ｍｖ）を求めることができる。
Ｍｖ＝５．３７×１０４η１．３７  ・・・（１）
【００１５】
超高分子量ポリエチレン系樹脂（Ａ）の極限粘度は、例えば、３．５ｄｌ／ｇ以上６０ｄｌ／ｇ以下である。
【００１６】
超高分子量ポリエチレン系樹脂（Ａ）は、エチレンを主成分とする単量体組成物（全単量体中、エチレンの含有割合が最大となる単量体組成物）を重合して得られる樹脂である。超高分子量ポリエチレン系樹脂（Ａ）は、エチレンの単独重合体であってもよく、エチレンと該エチレンと共重合可能な他の単量体との共重合体であってもよい。超高分子量ポリエチレン系樹脂（Ａ）中、エチレン由来の構成単位の含有割合は、好ましくは８０モル％以上であり、より好ましくは９０モル％以上であり、さらに好ましくは９５モル％以上である。
【００１７】
エチレンと共重合可能な他の単量体としては、例えば、炭素数３以上（好ましくは、炭素数３〜２０）のα−オレフィンなどが挙げられる。この炭素数３以上のα−オレフィンとしては、例えば、プロピレン、１−ブテン、イソブテン、１−ペンテン、２−メチル−１−ブテン、３−メチル−１−ブテン、１−ヘキセン、３−メチル−１−ペンテン、４−メチル−１−ペンテン、１−ヘプテン、１−オクテン、１−デセン、１−ドデセン、１−テトラデセン、１−ヘキサデセン、１−オクタデセン、１−イコセン等が挙げられる。
【００１８】
超高分子量ポリエチレン系樹脂（Ａ）は、任意の適切な方法により製造され得る。例えば、特開昭５８−８３００６号公報に記載されている方法により、任意の適切な触媒の存在下で、上記単量体を重合して得ることができる。
【００１９】
超高分子量ポリエチレン系樹脂（Ａ）の含有割合は、樹脂組成物中の樹脂１００重量部（すなわち、超高分子量ポリエチレン系樹脂（Ａ）と樹脂（Ｃ）と樹脂（Ｄ）との合計量１００重量部）に対して、好ましくは０．２重量部〜４０重量部であり、より好ましくは０．５重量部〜４０重量部であり、さらに好ましくは１重量部〜３０重量部である。このような範囲であれば、加工性に特に優れる樹脂組成物を得ることができる。
【００２０】
Ａ−２．縮合ヒドロキシ脂肪酸および／またはそのアルコールエステル（Ｂ）
本発明においては、縮合ヒドロキシ脂肪酸および／またはそのアルコールエステル（Ｂ）を含有させることにより、樹脂成分として超高分子量ポリエチレン系樹脂（Ａ）を含む樹脂組成物であっても、汎用ポリエチレン系樹脂と同様の方法によりブロー成形することが可能な樹脂組成物を得ることができる。
【００２１】
上記縮合ヒドロキシ脂肪酸は、ヒドロキシ脂肪酸を脱水縮合して得ることができる。縮合ヒドロキシ脂肪酸は、例えば、ヒドロキシ脂肪酸に苛性ソーダ等のアルカリ触媒を添加し、加熱下で反応水を除去することにより脱水縮合して、得ることができる。
【００２２】
上記縮合ヒドロキシ脂肪酸は、ヒドロキシ脂肪酸の縮合体であり、その縮合度は、好ましくは２以上であり、より好ましくは４以上である。縮合ヒドロキシ脂肪酸の縮合度の上限は、例えば、２０である。なお、縮合度とは、原料ヒドロキシ脂肪酸の酸価と縮合反応後の酸価とから計算して求めることができる。
【００２３】
上記ヒドロキシ脂肪酸は、分子内に１個以上の水酸基を有する脂肪酸である。ヒドロキシ脂肪酸の具体例としては、例えば、リシノール酸、１２−ヒドロキシステアリン酸、サビニン酸、２−ヒドロキシテトラデカン酸、イプロール酸、２−ヒドロキシヘキサデカン酸、ヤラピノール酸、ユニペリン酸、アンブレットール酸、アリューリット酸、２−ヒドロキシオクタデカン酸、１８−ヒドロキシオクタデカン酸、９，１０−ジヒドロキシオクタデカン酸、カムロレン酸、フェロン酸、セレブロン酸等が挙げられる。ヒドロキシ脂肪酸は、単独で用いてもよく、２種以上を組み合わせて用いてもよい。
【００２４】
縮合ヒドロキシ脂肪酸のアルコールエステルは、上記縮合ヒドロキシ脂肪酸とアルコールとをエステル化反応させることで得られ得る。縮合ヒドロキシ脂肪酸のアルコールエステルは、例えば、上記縮合ヒドロキシ脂肪酸とアルコールとを混合し、得られた混合物に苛性ソーダ等のアルカリ触媒または燐酸等の酸触媒を添加し、加熱下で反応水を除去することにより、得ることができる。この反応中のエステル化の進行度は酸価、ケン化価、水酸基価等を測定することで確認することができる。ここで用いられる縮合ヒドロキシ脂肪酸においても、その縮合度は、上記のとおり、２以上であることが好ましく、４以上であることがより好ましい。
【００２５】
上記アルコールとしては、例えば、メチルアルコール、エチルアルコール、イソプロピルアルコールなどの一価アルコール；エチレングリコール、プロピレングリコールなどの二価アルコール等が挙げられる。また、上記アルコールとして、多価アルコールを用いてもよい。多価アルコールとしては、例えば、ペンタエリスリトール、グリセリンなどのアルカンポリオール；該アルカンポリオールの重合体であるポリアルカンポリオール；ショ糖などの糖類；ソルビトール、マンニトールなどの糖アルコールに代表される糖誘導体等が挙げられる。これらのアルコールは、単独で用いてもよく、２種以上を組み合わせて用いてもよい。
【００２６】
上記化合物を原料として合成された縮合ヒドロキシ脂肪酸および／またはそのアルコールエステル（Ｂ）の具体例としては、例えば、リシノレイン酸を脱水縮合した縮合リシノレイン酸、１２ヒドロキシステアリン酸を脱水縮合した縮合１２ヒドロキシステアリン酸、縮合リシノレイン酸とグリセリン６重合体のヘキサグリセリンのエステルである縮合リシノレイン酸ヘキサグリセリンエステル、縮合リシノレイン酸とグリセリン４重合体のテトラグリセリンのエステルである縮合リシノレイン酸テトラグリセリンエステル、縮合１２ヒドロキシステアリン酸とプロピレングリコールのエステルである縮合１２ヒドロキシステアリン酸プロピレングリコールエステル、縮合リシノレイン酸とプロピレングリコールとのエステルである縮合リノレイン酸プロピレングリコールエステルなどが挙げられる。これらは単独で用いてもよく、２種以上を組み合わせて用いてもよい。
【００２７】
縮合ヒドロキシ脂肪酸および／またはそのアルコールエステル（Ｂ）の含有割合は、樹脂組成物中の樹脂１００重量部に対して、好ましくは０．００１重量部〜１０重量部であり、より好ましくは０．００２重量部〜７重量部であり、さらに好ましくは０．００３重量部〜５重量部であり、特に好ましくは０．０１重量部〜３重量部である。このような範囲であれば、耐衝撃性、耐摩耗性等の特性が優れる成形体を、特に加工性よく形成し得る樹脂組成物を得ることができる。「縮合ヒドロキシ脂肪酸および／またはそのアルコールエステル（Ｂ）の含有割合」とは、縮合ヒドロキシ脂肪酸と縮合ヒドロキシ脂肪酸のアルコールエステルの合計含有割合を意味する。したがって、上記樹脂組成物が化合物（Ｂ）として縮合ヒドロキシ脂肪酸のみを含む場合、「縮合ヒドロキシ脂肪酸および／またはそのアルコールエステル（Ｂ）の含有割合」とは、縮合ヒドロキシ脂肪酸の含有割合を意味する。また、上記樹脂組成物が化合物（Ｂ）として縮合ヒドロキシ脂肪酸のアルコールエステルのみを含む場合、「縮合ヒドロキシ脂肪酸および／またはそのアルコールエステル（Ｂ）の含有割合」とは、縮合ヒドロキシ脂肪酸のアルコールエステルの含有割合を意味する。
【００２８】
Ａ−３．ポリエチレン系樹脂（Ｃ）
上記のとおり、本発明の樹脂組成物は、超高分子量ポリエチレン系樹脂（Ａ）以外のポリエチレン系樹脂（Ｃ）を含む。樹脂（Ｃ）として、２種以上のポリエチエレン系樹脂を組み合わせて用いてもよい。
【００２９】
樹脂（Ｃ）中、エチレン由来の構成単位の含有割合は、好ましくは８０モル％以上であり、より好ましくは９０モル％以上であり、さらに好ましくは９５モル％以上である。エチレン由来の構成単位以外の構成単位としては、エチレンと共重合体と共重合可能な単量体由来の構成単位が挙げられ、例えば、プロピレン、１−ブテン、イソブテン、１−ペンテン、２−メチル−１−ブテン、３−メチル−１−ブテン、１−ヘキセン、３−メチル−１−ペンテン、４−メチル−１−ペンテン、１−ヘプテン、１−オクテン、１−デセン、１−ドデセン、１−テトラデセン、１−ヘキサデセン、１−オクタデセン、１−イコセン等が挙げられる。
【００３０】
樹脂（Ｃ）の粘度平均分子量は、好ましくは３０万未満である。
【００３１】
樹脂（Ｃ）の密度は、０．８７０ｇ／ｃｍ３〜０．９７０ｇ／ｃｍ３であり、好ましくは０．９００ｇ／ｃｍ３〜０．９７０ｇ／ｃｍ３であり、より好ましくは０．９４０ｇ／ｃｍ３〜０．９７０ｇ／ｃｍ３である。このような範囲であれば、成形加工性に優れ、かつ、超高分子量ポリエチレン系樹脂（Ａ）由来の特性が十分に発揮される樹脂組成物を得ることができる。樹脂の密度は、ＪＩＳＫ７１１２に準拠した方法で測定することができる。
【００３２】
樹脂（Ｃ）の１９０℃、２．１６ｋｇｆにおけるメルトフローレートは、９ｇ／１０ｍｉｎ以下であり、好ましくは７ｇ／１０ｍｉｎ以下であり、より好ましくは５ｇ／１０ｍｉｎである。このような範囲であれば、ブロー成形性時にドローダウンしにくい樹脂組成物を得ることができる。また、成形加工性に優れ、かつ、超高分子量ポリエチレン系樹脂（Ａ）由来の特性が十分に発揮される樹脂組成物を得ることができる。樹脂（Ｃ）のメルトフローレートの下限は、例えば、１９０℃、５．００ｋｇｆの条件で、０．０５ｇ／１０ｍｉｎである。
【００３３】
樹脂（Ｃ）の含有割合は、樹脂組成物中の樹脂１００重量部に対して、好ましくは５０重量部〜９９重量部であり、より好ましくは５０重量部〜９５重量部であり、さらに好ましくは６５重量部〜９０重量部である。このような範囲であれば、成形加工性に特に優れ、かつ、超高分子量ポリエチレン系樹脂（Ａ）由来の特性が十分に発揮される樹脂組成物を得ることができる。
【００３４】
Ａ−４．オレフィン系樹脂（Ｄ）
上記のとおり、本発明の樹脂組成物は、超高分子量ポリエチレン系樹脂（Ａ）および樹脂（Ｃ）のいずれとも異なるオレフィン系樹脂（Ｄ）（例えば、α−オレフィンの単独重合体、２種以上のα−オレフィンから構成される共重合体等）を含む。樹脂（Ｄ）として、２種以上の樹脂を組み合わせて用いてもよい。
【００３５】
樹脂（Ｄ）を構成するα−オレフィンとしては、炭素数が２〜１０のα−オレフィンが好ましく、炭素数が２〜８のα−オレフィンがより好ましく、エチレン、プロピレンまたは１−ブテンがさらに好ましい。
【００３６】
１つの実施形態においては、樹脂（Ｄ）として、超高分子量ポリエチレン系樹脂（Ａ）以外のポリエチレン系樹脂が用いられる。該ポリエチレン系樹脂中、エチレン由来の構成単位の含有割合は、好ましくは８０モル％以上であり、より好ましくは９０モル％以上であり、さらに好ましくは９５モル％以上である。エチレン由来の構成単位以外の構成単位としては、エチレンと共重合体と共重合可能な単量体由来の構成単位が挙げられ、例えば、プロピレン、１−ブテン、イソブテン、１−ペンテン、２−メチル−１−ブテン、３−メチル−１−ブテン、１−ヘキセン、３−メチル−１−ペンテン、４−メチル−１−ペンテン、１−ヘプテン、１−オクテン、１−デセン、１−ドデセン、１−テトラデセン、１−ヘキサデセン、１−オクタデセン、１−イコセン等が挙げられる。
【００３７】
樹脂（Ｄ）がポリエチレン系樹脂である場合、その粘度平均分子量は、例えば、２０万以下である。比較的分子量の低い樹脂（Ｄ）を含有させることにより、樹脂組成物の成形加工性がさらに向上する。
【００３８】
樹脂（Ｄ）として用いるポリエチレン系樹脂の１９０℃、２．１６ｋｇｆにおけるメルトフローレートは、好ましくは９ｇ／１０ｍｉｎを超えて１５０ｇ／ｍｉｎ以下であり、より好ましくは９ｇ／１０ｍｉｎを超えて１００ｇ／ｍｉｎ以下であり、さらに好ましくは１０ｇ／１０ｍｉｎ〜９０ｇ／ｍｉｎであり、特に好ましくは２０ｇ／１０ｍｉｎ〜８０ｇ／ｍｉｎである。このような範囲であれば、成形加工性に特に優れ、かつ、超高分子量ポリエチレン系樹脂（Ａ）由来の特性が十分に発揮される樹脂組成物を得ることができる。また、当該樹脂組成物を用いれば、外観に優れる成形体を得ることができる。
【００３９】
１つの実施形態においては、樹脂（Ｄ）として、プロピレン系樹脂が用いられる。プロピレン系樹脂は、超高分子量ポリエチレン樹脂（Ａ）との相溶性が良好であるという観点から、好ましい。プロピレン系樹脂として、プロピレンの単独重合体、プロピレンとエチレンとから構成されるランダムポリプロピレン、プロピレンとエチレンとから構成されるブロックポリプロピレン、プロピレンとエチレンと１−ブテンとから構成されるポリプロピレンターポリマー、シンジオタクチックポリプロピレン、アタクチックポリプロピレン、長鎖分岐ポリプロピレン等が挙げられる。これらの樹脂は、単独で用いてもよく、２種以上を組み合わせて用いてもよい。プロピレン系樹脂中のプロピレン由来の構成単位の含有割合は、好ましくは５０モル％以上であり、より好ましくは８０モル％以上であり、より好ましくは９０モル％以上であり、さらに好ましくは９５モル％以上である。プロピレン由来の構成単位以外の構成単位としては、プロピレンと共重合体と共重合可能な単量体由来の構成単位が挙げられ、例えば、エチレン、１−ブテン、イソブテン、１−ペンテン、２−メチル−１−ブテン、３−メチル−１−ブテン、１−ヘキセン、３−メチル−１−ペンテン、４−メチル−１−ペンテン、１−ヘプテン、１−オクテン、１−デセン、１−ドデセン、１−テトラデセン、１−ヘキサデセン、１−オクタデセン、１−イコセン等が挙げられる。
【００４０】
樹脂（Ｄ）として用いるプロピレン系樹脂の２３０℃、２．１６ｋｇｆにおけるメルトフローレートは、好ましくは０．１ｇ／１０ｍｉｎ〜１００ｇ／ｍｉｎであり、より好ましくは０．５ｇ／１０ｍｉｎ〜８０ｇ／ｍｉｎであり、さらに好ましくは１ｇ／１０ｍｉｎ〜５０ｇ／ｍｉｎである。このような範囲であれば、成形加工性に特に優れ、かつ、超高分子量ポリエチレン系樹脂（Ａ）由来の特性が十分に発揮される樹脂組成物を得ることができる。
【００４１】
上記樹脂組成物が樹脂（Ｄ）を含む場合、樹脂（Ｄ）の含有割合は、樹脂組成物中の樹脂１００重量部に対して、好ましくは３５重量部以下であり、より好ましくは０．０５重量部〜３０重量部であり、さらに好ましくは０．１重量部〜３０重量部である。このような範囲であれば、成形加工性に特に優れ、かつ、超高分子量ポリエチレン系樹脂（Ａ）および樹脂（Ｃ）由来の特性が十分に発揮される樹脂組成物を得ることができる。
【００４２】
Ａ−５．その他の成分
本発明の樹脂組成物は、必要に応じて、任意の適切な添加剤をさらに含み得る。添加剤としては、例えば、流動改質剤、メヤニ防止剤、熱安定剤、耐候剤等の安定剤、顔料、染料等の着色剤、滑剤、架橋剤、架橋助剤、アンチブロッキング剤、帯電防止剤、防曇剤、有機フィラー、無機フィラー等が挙げられる。
【００４３】
流動改質剤としては、例えば、ポリジメチルシロキサン等の各種シリコーン油、液体潤滑剤、各種脂肪族化合物又はその金属塩、脂環式化合物、各種ワックス類、個体潤滑剤、各種界面滑性剤、これらの混合物等が挙げられる。１つの実施形態としては、流動改質剤として、脂肪酸アミド（好ましくはエルカ酸アミド）が用いられる。脂肪酸アミドの含有割合は、例えば、樹脂組成物中の樹脂１００重量部に対して、０．０５重量部〜１重量部である。このようにして脂肪酸アミドを添加すれば、樹脂組成物の流動性が改質され、該樹脂組成物によるフィルムの薄膜成形性が向上する。
【００４４】
シリコーン油としては、例えば、ジメチルポリシロキサンタイプ、メチルハイドロジェンポリシロキサンタイプ、両末端ハイドロジェンポリシロキサンタイプ、メチルフェニルポリシロキサンタイプ、アルキル変性シリコーンタイプ、アミノ変性シリコーンタイプ、カルボキシル変性シリコーンタイプ、高級脂肪酸変性シリコーンタイプ、エポキシ変性シリコーンタイプ、ビニル基含有シリコーンタイプ、アルコール変性シリコーンタイプ、ポリエーテル変性シリコーンタイプ、アルキル・ポリエーテル変性シリコーンタイプ、フッソ変性シリコーンタイプのシリコーン油が挙げられる。
【００４５】
液体潤滑剤としては、例えば、ポリグリコール油、ポリフェニルエーテル油、エステル油、リン酸エステル油、ポリクロロトリフルオロエチレン油、フルオロエステル油、塩素化ビフェニル油、シリコーン油等の合成潤滑油、エチレン−α−オレフィン共重合合成潤滑油等が挙げられる。
【００４６】
脂肪族化合物としては、例えば、カプリン酸、ラウリン酸、ミリスチン酸、パルミチン酸、ステアリン酸、オレイン酸等の脂肪酸；エチレンビス−ステアリン酸アミド、ステアリン酸アミド、オレイン酸アミド、エルカ酸アミド、エチレンビス−オレイン酸アミド、カプリンアミド、ラウリンアミド、パルミチンアミド、ステアリルアミド等、ベヘンサンアミド、ヒドロキシステアリン酸アミド、Ｎ−オレイルパルチミン酸アミド、Ｎ−ステアリルステアリン酸アミド、Ｎ−ステアリルオレイン酸アミド、Ｎ−オレイルステアリン酸アミド、Ｎ−ステアリルエルカ酸アミド、メチロールステアリン酸アミド、メチレンビスステアリン酸アミド、エチレンビスカプリン酸アミド、エチレンビスラウリン酸アミド、エチレンビスヒドロキシステアリン酸アミド、エチレンビスベヘン酸アミド、ヘキサメチレンビスステアリン酸アミド、ヘキサメチレンビスベヘン酸アミド、ヘキサメチレンヒドロキシステアリン酸アミド、Ｎ，Ｎ′−ジステアリルアジピン酸アミド、Ｎ，Ｎ′−ジステアリルセバシン酸アミド、エチレンビスエルカ酸アミド、ヘキサメチレンビスオレイン酸アミド、Ｎ，Ｎ′−ジオレイルアジピン酸アミド、Ｎ，Ｎ′−ジオレイルセバシン酸アミド等の脂肪酸アミド；ジオクチルエーテル｛（Ｃ８Ｈ１７）２Ｏ｝、ジデシルエーテル｛（Ｃ１０Ｈ２５）２Ｏ｝、ジドデシルエーテル｛（Ｃ１２Ｈ２５）２Ｏ｝、ジオクタデシルエーテル｛（Ｃ１８Ｈ３７）２Ｏ｝等の脂肪酸のエーテル化合物；メチルテトラデシルケトン｛ＣＨ３ＣＯ（ＣＨ２）１３ＣＨ３｝、ｎ−プロピルヘキシサデシルケトン｛ＣＨ３（ＣＨ２）２ＣＯ（ＣＨ２）１５ＣＨ３｝、ジドテシルケトン｛ＣＨ３（ＣＨ２）１１ＣＯ（ＣＨ２）１１ＣＨ３｝、ジオクタデシルケトン｛ＣＨ３（ＣＨ２）１７ＣＯ（ＣＨ２）１７ＣＨ３｝等の脂肪酸のケトン化合物；ラウリン酸オクチル｛ＣＨ３（ＣＨ２）１０ＣＯＯ（ＣＨ２）７ＣＨ３｝、パルミチン酸エチル｛ＣＨ３（ＣＨ２）１４ＣＯＯＣＨ２ＣＨ３｝、ステアリン酸ブチル｛ＣＨ３（ＣＨ２）１６ＣＯＯ（ＣＨ２）３ＣＨ３｝、ステアリン酸オクチル｛ＣＨ３（ＣＨ２）１６ＣＯＯ（ＣＨ２）７ＣＨ３｝等の脂肪酸のエステル化合物；ラウリンアルコール、ミリスチルアルコール、セチルアルコール（ＣＨ３（ＣＨ２）１４ＣＨ２ＯＨ）、ヘプタデシルアルコール（ＣＨ３（ＣＨ２）１５ＣＨ２ＯＨ）、ステアリルアルコール（ＣＨ３（ＣＨ２）１６ＣＨ２ＯＨ）、セリルアルコール（ＣＨ３（ＣＨ２）２４ＣＨ２ＯＨ）、ベヘニルアルコール（ＣＨ３（ＣＨ２）７Ｃ（ＣＨ）１１ＣＨＯＨ）等の脂肪族アルコール；等が挙げられる。
【００４７】
脂肪酸の金属塩としては、例えば、カルシウムステアレート、マグネシウムステアレート、ステアリン酸バリウム、ステアリン酸リチウム、ステアリン酸ナトリウム、ジンクステアレート、ジンクラウレート、ジンクベヘネート、モンタン酸カルシウム、モンタン酸マグネシウム、モンタン酸バリウム、モンタン酸リチウム、モンタン酸ナトリウム、モンタン酸亜鉛、ベヘン酸カルシウム、ベヘン酸マグネシウム、ベヘン酸バリウム、ベヘン酸リチウムベヘン酸ナトリウム、ベヘン酸亜鉛、ラウリン酸カルシウム、ラウリン酸マグネシウム、ラウリン酸バリウム、ラウリン酸リチウム、ラウリン酸ナトリウム、ラウリン酸亜鉛、１２−ヒドロキシステアリン酸カルシウム、１２−ヒドロキシステアリン酸マグネシウム、１２−ヒドロキシステアリン酸バリウム、１２−ヒドロキシステアリン酸リチウム、１２−ヒドロキシステアリン酸ナトリウム等が挙げられる。
【００４８】
脂環式化合物としては、例えば、エステル化ロジン、環状テルペン樹脂、テルペン樹脂誘導体、ポリシクロペンタジエン、水添ポリシクロペンタジエン、ジシクロペンタジエンを主成分として１、３−ペンタジエンまたは共役ジオレフィンなどを加えて重合したポリシクロペンタジエン系樹脂、ジシクロペンタジエン系石油樹脂等挙げられる。
【００４９】
ワックス類としては、例えば、ｎ−ノナン、ｎ−デカン、ｎ−ウンデカン、ｎ−ドデカン、ｎ−テトラデカン、ｎ−オクタデカン、ドコサン、トリコサン、テトラコサン、トリアコンタン等の炭素数２２以上のｎ−アルカンあるいはこれらを主成分とした低級ｎ−アルカンとの混合物；石油から分離精製されたいわゆるパラフィンワックス、エチレンあるいはエチレンと他のα−オレフィンとを共重合して得られる低分子量重合体である中・低級ポリエチレンワックス、高圧法ポリエチレンワックス、エチレン共重合ワックス、あるいは中・低圧法ポリエチレン、高圧法ポリエチレン等のポリエチレンを熱減成等により分子量を低下させたワックス及びそれらのワックスの酸化物あるいはマレイン酸変性等の酸化ワックス、マレイン酸変性ワックス、モンタン酸エステル系ワックス、脂肪酸誘導体のワックス（例：ジカルボン酸エステル、グリセリン脂肪酸エステル、アマイドワックス等が挙げられる。
【００５０】
固体潤滑剤としては、例えば、黒鉛、二硫化モリブデン、窒化ホウ素、二硫化タングステン、酸化鉛、ガラス粉、金属石ケン等が挙げられる。
【００５１】
界面活性剤としては、例えば、グリセリンモノステアレート、パーム硬化油モノグリセリド、オレイン酸モノグリセリド、ナタネ硬化油脂肪酸モノ・ジグリセリド、自己乳化型ステアリン酸モノ・ジグリセリド、オレイン酸モノ・ジグリセリド、カプリル酸モノグリセリド、ラウリン酸モノグリセリド、カプリン酸モノグリセリド、カプリル酸モノ・ジグリセリド、カプリル酸ジグリセリド、モノ・ジオレイン酸ジグリセリン、モノ・ジステアリン酸ジグリセリン、モノステアリン酸ジグリセリン、ペンタオレイン酸デカグリセリン、ペンタステアリン酸デカグリセリン、ペンタステアリン酸デカグリセリン、デカオレイン酸デカグリセリン、デカステアリン酸デカグリセリン、トリオレイン酸ペンタグリセリン、ヘキサステアリン酸ペンタグリセリン、モノラウリン酸デカグリセリン、モノミリスチン酸デカグリセリン、モノオレイン酸デカグリセリン、モノステアリン酸デカグリセリン、ジステアリン酸デカグリセリン、モノラウリン酸ペンタグリセリン、モノミリスチン酸ペンタグリセリン、モノオレイン酸ペンタグリセリン、モノステアリン酸ペンタグリセリン、モノステアリン酸ソルビタン、モノオレイン酸ソルビタン、ソルビタントリオレート、モノステアリン酸プロピレングリコール、モノオレイン酸プロピレングリコール等が挙げられる。
【００５２】
メヤニ防止剤としてはフッソ系エラストマー、１２−ヒドロキシステアリン酸金属塩、塩基性１２−ヒドロキシステアリン酸金属塩、カルボン酸アマイド系ワックス等が挙げられる。
【００５３】
帯電防止剤としては、例えば、低分子型界面活性剤タイプの帯電防止剤、高分子型タイプの帯電防止剤等が挙げられる。低分子型界面活性剤タイプの帯電防止剤としては、例えば、第４級アンモニウム塩、ピリジニウム塩、第１〜３級アミノ基等のカチオン性基を有するカチオン性帯電防止剤、スルホン酸塩基、硫酸エステル塩基、リン酸エステル塩基、スルホン酸塩基等のアニオン性基を有するアニオン性帯電防止剤、アミノ酸帯電防止剤、アミノ硫酸エステル帯電防止剤等の両性帯電防止剤、アミノアルコール帯電防止剤、グリセリン帯電防止剤、ポリエチレングリコール帯電防止剤等のノニオン性帯電防止剤等が挙げられる。高分子型タイプの帯電防止剤としては、例えば、ポリエチレンオキシド、ポリプロピレンオキシド、ポリエチレングリコール、ポリエーテルエステルアミド、ポリエーテルエステル、ポリエーテルポリオレフィン、エチレンオキシド・エピクロルヒドリン系共重合体などの非イオン性の高分子型帯電防止剤、ポリスチレンスルホン酸などのアニオン性の高分子型帯電防止剤、四級アンモニウム塩基含有アクリレート重合体、四級アンモニウム塩基含有スチレン重合体、四級アンモニウム塩基含有ポリエチレングリコールメタクリレート系共重合体などのカチオン性の高分子型帯電防止剤などが挙げられる。
【００５４】
また、帯電防止機能を付与する観点から、導電性物質を用いることができる。導電性物質としては、例えば、金属、金属酸化物、金属又は金属酸化物で被覆された粒子、無機金属塩化合物、カーボン系材料、変性シリコーン材料、イオン性有機化合物、非イオン性有機化合物、導電性高分子、イオン性液体等が挙げられる。金属としては、例えば、金、銀、白金、銅、ニッケル、鉄、パラジウム、アルミニウム、ガリウム、インジウム、スズ等が挙げられる。金属酸化物としては、酸化亜鉛、酸化アンチモン、酸化スズ、酸化セリウム、酸化インジウム、酸化インジウム錫（ＩＴＯ）、金属ドープ酸化スズ、及び金属ドープ酸化亜鉛等が挙げられる。金属ドープ酸化スズとしては、例えば、アンチモンドープ酸化スズ（ＡＴＯ）が挙げられる。無機金属塩化合物としては、例えば、金属ケイ酸塩、金属チタン酸塩、アルカリ金属硫酸塩、アルカリ金属硝酸塩、アルカリ金属過塩素酸塩、アルカリ金属スルホン酸塩、アルカリ金属カルボン酸塩、テトラフルオロホウ酸の金属錯体、ヘキサフルオロリン酸の金属錯体等が挙げられる。カーボン系材料としては、例えば、カーボンブラック、グラファイト、炭素繊維、カーボンナノチューブ、フラーレン、グラフェンなどが挙げられる。導電性付与材としては、例えば、導電性フィラーが挙げられる。導電性フィラーとしては、例えば、カーボン系、金属系、金属酸化物系、金属被覆系の導電性フィラーが挙げられる。カーボン系導電性フィラーとしては、例えば、ケッチェンブラックやアセチレンブラック、オイルファーネスブラック等が挙げられる。金属系の導電性フィラーを構成する金属としては、例えば、Ａｇ、Ｎｉ、Ｃｕ、Ｚｎ、Ａｌ、ステンレス等が挙げられる。金属酸化物系導電性フィラーを構成する金属酸化物としては、例えば、ＳｎＯ２、Ｉｎ２Ｏ３、ＺｎＯ等が挙げられる。金属被覆系導電性フィラーとしては、例えば、被覆材として、Ｎｉ、Ａｌ等が用いられ、ベースフィラーとして、マイカ、ガラスビーズ、ガラス繊維、炭素繊維、炭酸カルシウム、酸化亜鉛、酸化チタン等が用いられたフィラーが採用される。
【００５５】
１つの実施形態においては、カーボン系導電性フィラー（好ましくはケッチェンブラック）が用いられる。カーボン系導電性フィラーの含有割合は、例えば、樹脂組成物中の樹脂１００重量部に対して、２重量部〜２０重量部である。このようにしてカーボン系導電性フィラーを添加すれば、表面固有抵抗値（例えば、１０３Ω／□〜１０５Ω／□）が適切に設定された成形体を形成し得る樹脂組成物を得ることができる。
【００５６】
着色材としては、例えば、ペリレンレッド（Ｃ．Ｉ．ＰｉｇｍｅｎｔＲｅｄ１７８）、キナクリドンレッド（Ｃ．Ｉ．Ｐｉｇｍｅｎｔ１２２、２０２）、アンスラキノンエロー（Ｃ．Ｉ．Ｐｉｇｍｅｎｔ  Ｙｅｌｌｏｗ１４７）、ベンズイミザゾロンエロー（Ｃ．Ｉ．ＰｉｇｍｅｎｔＹｅｌｌｏｗ１８０、１８１）、モノアゾレーキエロー（Ｃ．Ｉ．Ｐｉｇｍｅｎｔ  １８３）、銅フタロシアニンブルー（Ｃ．Ｉ．ＰｉｇｍｅｎｔＢｌｕｅ１５−１）、銅フタロシアニングリーン（Ｃ．Ｉ．ＰｉｇｍｅｎｔＧｒｅｅｎ７）等の有機顔料；二酸化チタン（Ｃ．Ｉ．ＰｉｇｍｅｎｔＷｈｉｔｅ６）、硫化亜鉛（Ｃ．Ｉ．ＰｉｇｍｅｎｔＷｈｉｔｅ２２）、カーボンブラック（Ｃ．Ｉ．ＰｉｇｍｅｎｔＢｌａｃｋ７）、焼成ブラック（Ｃ．Ｉ．ＰｉｇｍｅｎｔＢｌａｃｋ２８）、ビスマスバナデートエロー（Ｃ．Ｉ．ＰｉｇｍｅｎｔＹｅｌｌｏｗ１８４）、ニッケルチタンエロー（Ｃ．Ｉ．ＰｉｇｍｅｎｔＹｅｌｌｏｗ５３）、クロムチタンエロー（Ｃ．Ｉ．ＰｉｇｍｅｎｔＢｒｏｗｎ２４）、弁柄（Ｃ．Ｉ．ＰｉｇｍｅｎｔＲｅｄ１０１）、酸化クロム（Ｃ．Ｉ．ＰｉｇｍｅｎｔＧｒｅｅｎ１７）、コバルトグリーン（Ｃ．Ｉ．ＰｉｇｍｅｎｔＧｒｅｅｎ１９）、群青（Ｃ．Ｉ．ＰｉｇｍｅｎｔＢｌｕｅ２９）、コバルトブルー（Ｃ．Ｉ．ＰｉｇｍｅｎｔＢｌｕｅ２８）、群青バイオレット（Ｃ．Ｉ．ＰｉｇｍｅｎｔＶｉｏｌｅｔ１５）及びアルミニウム（Ｃ．Ｉ．Ｐｉｇｍｅｎｔｍａｔａｌ１）等の無機顔料等が挙げられる。
【００５７】
Ａ−６．樹脂組成物の製造方法
本発明の樹脂組成物は、任意の適切な方法により製造され得る。該製造方法としては、例えば、超高分子量ポリエチレン系樹脂（Ａ）と、縮合ヒドロキシ脂肪酸および／またはそのアルコールエステル（Ｂ）と、ポリエチレン系樹脂（Ｃ）と必要に応じて添加されるオレフィン系樹脂（Ｄ）とを、溶融混練する方法（メルトブレンド法）が挙げられる。溶融混練の方法としては、例えば、単軸押出機、多軸押出機、タンデム式押出機、バンバリーミキサー等を用いた方法が挙げられる。縮合ヒドロキシ脂肪酸および／またはそのアルコールエステル（Ｂ）存在下で上記樹脂を溶融混練すれば、塊状物の発生を抑制することができ、樹脂分散状態の良好な樹脂組成物を得ることができる。
【００５８】
上記溶融混練における加工温度は、樹脂組成物に含有される樹脂が溶融し得る温度であることが好ましい。該温度は、例えば、１５０℃〜３３０℃である。
【００５９】
Ｂ．ブロー成形体
本発明によれば、上記樹脂組成物を用いて形成されたブロー成形体が提供され得る。該ブロー成形体を成形する方法としては、例えば、インジェクションブロー成形法、ダイレクトブロー成形法等が挙げられる。
【００６０】
上記ブロー成形体は、用途に応じて、例えば、ボトルやトレー等の容器状に成形され得る。上記成形体の形態としては、例えば、容器、ブローボトル、トレー、蓋材等が挙げられる。
【００６１】
上記ブロー成形体は、超高分子量ポリエチレン系樹脂由来の特性（優れた機械的特性、耐衝撃性、耐摩耗性等）を有し、かつ、上記樹脂組成物の成形容易性に由来して外観にも優れる。
【実施例】
【００６２】
以下に、本発明を実施例により具体的に説明するが、本発明はこれら実施例により何ら限定されるものではない。実施例における評価方法は以下のとおりである。なお、部および％は特に断りのない限り重量基準に基づく。
【００６３】
（１）樹脂密度
用いた樹脂（Ｃ）の密度は、以下の方法により測定した。
樹脂組成物をＪＩＳＫ６９３６−２に準じて圧縮成形し、評価サンプルを作製した。新光電子(株)製の「ＤＭＥ−２２０Ｈ」を用い、ＪＩＳＫ７１１２に準拠した方法で測定した。
【００６４】
（２）衝撃強度
樹脂組成物をＪＩＳＫ６９３６−２に準じて圧縮成形し、評価サンプルを作製した。該評価サンプルについて、ＪＩＳＫ７１１１に準じ、東洋精機製作所社製の「ＤＧ−ＣＢ」を用いて、シャルピー衝撃特性を評価した。評価サンプルの形状および測定条件は以下のとおりとした。表１中、当該試験により、評価サンプルが破壊されなかった場合を「非破壊」とする。
（評価サンプル）
・ノッチ付サンプル
長さｌ：８０．０±０．２ｃｍ
幅ｂ  ：１０．０±０．２ｃｍ
厚さｈ：４．０±０．２ｃｍ
ノッチ後の残り幅ｂｎ：８．０±０．２ｃｍ
ノッチ：形状Ａ（ノッチ先端半径ｒＮ；０．２５±０．０５ｍｍ）
（測定条件）
振り子エネルギー：４Ｊ
衝撃速度  ：２．９ｍ／ｓ（±５％）
【００６５】
（３）耐摩耗性（摩耗量）
攪拌翼を備える攪拌槽内に、水と砥粒（粒径２００〜１０００μｍの珪砂）とをそれぞれ同量混合して得られた混合液を仕込んだ。
圧縮成形（ＪＩＳＫ６９３６−２）により、幅１００ｍｍ×長さ１００ｍｍ×厚み３ｍｍの板を作製し、そこから幅２２ｍｍ×長さ２５ｍｍ×厚み３ｍｍを切り出すことによって評価サンプルを得た。
この評価サンプルの幅と長さで規定される面が、攪拌翼の回転軸と平行になるようにして、該評価サンプルを攪拌翼に取り付けた。
その後、５００ｒｐｍの回転速度で攪拌翼を６００００回転させた。
上記試験前の評価サンプルの重量と、試験後の評価サンプルの重量との差を摩耗量とした。
【００６６】
（４）ブロー成形性
温度１９０℃のダイヘッドより溶融パリソンを押し出し、公知のダイレクトブロー成形法によりダイレクトブロー成形することによってプラスチック容器を成形し、評価を行った。
表１中、成形時に十分に膨らみ、厚みムラの少ないプラスチックボトルが成形できたものを○、プラスチックボトルは成形できるが、厚みムラが大きいのも△、樹脂の伸びが不足し、成形時に破れてしまったものや、ピンチオフの際に接合面が接着せず、プラスチックボトルが成形できなかったものを×とした。
【００６７】
（５）ブロー成形品の外観
温度１９０℃のダイヘッドより溶融パリソンを押し出し、公知のダイレクトブロー成形法により胴回りの平均肉厚０．６ｍｍ程度となるようにダイレクトブロー成形することによってプラスチック容器を成形し、評価を行った
表１中、プラスチック容器の表面が滑らかなものを◎、細かな凹凸があるものを○、表面に肌荒れが見られるものを△、プラスチックボトルの形状に成形できなかったものを×とした。
【００６８】
［実施例１］
上記超高分子量ポリエチレン系樹脂（Ａ）として下記超高分子量ポリエチレン系樹脂（Ａ１）６重量部と、上記化合物（Ｂ）としての下記縮合ヒドロキシ脂肪酸のアルコールエステル（Ｂ１）５重量部と、上記樹脂（Ｃ）として下記のポリエチレン樹脂（Ｃ１）９０重量部と、上記樹脂（Ｄ）としての下記ポリエチレン樹脂（Ｄ１）４重量部とを二軸押出機（東芝機械社製、商品名「ＴＥＭ３７ＳＳ」）で溶融混練りして、樹脂組成物を得た。得られた樹脂組成物を上記評価（２）〜（５）に供した。結果を表１に示す。また、得られた樹脂組成物のメルトフローレートをＪＩＳＫ７２１０（１９０℃、５ｋｇｆ）に準じて測定した。結果を表１に示す。
超高分子量ポリエチレン系樹脂（Ａ１）：旭化成ケミカルズ社製、商品名「サンファインＵＨ９８０」、粘度平均分子量：７００万
縮合ヒドロキシ脂肪酸のアルコールエステル（Ｂ１）：縮合リシノレイン酸テトラグリセリン（ヒドロキシ脂肪酸の縮合度１０）
ポリエチレン樹脂（Ｃ１）：旭化成ケミカルズ社製、商品名「サンテックＨＤ  Ｂ９８０」密度０．９５６ｇ／ｃｍ３、ＭＦＲ（１９０℃／５．００ｋｇｆ）：０．１６ｇ／１０ｍｉｎ
ポリエチレン樹脂（Ｄ１）：旭化成ケミカルズ社製、商品名「サンテックＪ３００」、ＭＦＲ（１９０℃／２．１６ｋｇｆ）：４０ｇ／１０ｍｉｎ
【００６９】
［実施例２〜３０、比較例１〜１１］
表１に示す超高分子量ポリエチレン系樹脂（Ａ２〜Ａ６）、化合物（Ｂ２、Ｂ３）、ポリエチレン樹脂（Ｃ２〜Ｃ７）、ポリエチレン樹脂（Ｄ２〜Ｄ４）、ポリプロピレン樹脂／ポリエチレン樹脂混合品（Ｄ５）、および化合物（ｅ１〜ｅ４）を、表１に示す配合量で用いたこと以外は、実施例１と同様にして樹脂組成物を得た。得られた樹脂組成物を上記評価（１）〜（４）に供した。結果を表１に示す。また、得られた樹脂組成物のメルトフローレートをＪＩＳＫ７２１０（１９０℃、５ｋｇｆ）に準じて測定した。結果を表１に示す。
（超高分子量ポリエチレン系樹脂（Ａ））
Ａ２：旭化成ケミカルズ社製、商品名「サンファインＵＨ９７０」、粘度平均分子量：５９０万
Ａ３：旭化成ケミカルズ社製、商品名「サンファインＵＨ９８１」、粘度平均分子量：４５０万
Ａ４：旭化成ケミカルズ社製、商品名「サンファインＵＨ９００」、粘度平均分子量：３３０万
Ａ５：旭化成ケミカルズ社製、商品名「サンファインＵＨ６５０」、粘度平均分子量：１００万
Ａ６：セラニーズ社製、商品名「ＧＵＲ５１１３」、粘度平均分子量：５０万
（化合物（Ｂ））
Ｂ２：縮合リシノレイン酸プロピレングリコールエステル（ヒドロキシ脂肪酸の縮合度４）
Ｂ３：縮合１２ヒドロキシステアリン酸（ヒドロキシ脂肪酸の縮合度４）
（化合物（ｅ））
ｅ１：オレイン酸グリセリンエステル
ｅ２：リシノレイン酸グリセリンエステル
ｅ３：オレイン酸プロピレングリコールエステル
ｅ４：ステアリン酸ヘキサグリセリンエステル
（樹脂Ｃ）
Ｃ２：ポリエチレン樹脂、旭化成ケミカルズ社製、商品名「サンテックＨＤ  Ｂ４７０」、密度０．９４９ｇ／ｃｍ３、ＭＦＲ（１９０℃／２．１６ｋｇｆ）：０．３０ｇ／１０ｍｉｎ
Ｃ３：ポリエチレン樹脂、旭化成ケミカルズ社製、商品名「サンテックＨＤ  Ａ２６０」、密度０．９６３ｇ／ｃｍ３、ＭＦＲ（１９０℃／２．１６ｋｇｆ）：１．３５ｇ／１０ｍｉｎ
Ｃ４：ポリエチレン樹脂、旭化成ケミカルズ社製、商品名「サンテックＬＤ  Ｍ１７０３」、密度０．９１８ｇ／ｃｍ３、ＭＦＲ（１９０℃／２．１６ｋｇｆ）：０．３０ｇ／１０ｍｉｎ
Ｃ５：ポリエチレン樹脂、旭化成ケミカルズ社製、商品名「サンテックＬＤ  Ｌ６８１０」、密度０．９１８ｇ／ｃｍ３、ＭＦＲ（１９０℃／２．１６ｋｇｆ）：１１ｇ／１０ｍｉｎ
Ｃ６：ポリエチレン樹脂、東ソー社製、商品名「ニポロンハード４０２０」、密度：０．９６４ｇ／ｃｍ３、ＭＦＲ（１９０℃／２．１６ｋｇｆ）：５．４ｇ／１０ｍｉｎ
Ｃ７：ポリエチレン樹脂、東ソー社製、商品名「ニポロンハード７３００Ａ」、密度：０．９５２ｇ／ｃｍ３、ＭＦＲ（１９０℃／２．１６ｋｇｆ）：０．０５ｇ／１０ｍｉｎ
（樹脂（Ｄ））
Ｄ２：ポリエチレン樹脂、プライムポリマー社製、商品名「エボリューＨ  ＳＰ５０８００Ｐ」、ＭＦＲ（１９０℃／２．１６ｋｇｆ）：１３５ｇ／１０ｍｉｎ
Ｄ３：ポリエチレン樹脂、東ソー社製、商品名「ペトロセン２０３」、ＭＦＲ（１９０℃／２．１６ｋｇｆ）：８ｇ／１０ｍｉｎ  １２．５重量部；ポリエチレン樹脂、旭化成ケミカルズ社製、商品名「サンテックＪ３００」、ＭＦＲ（１９０℃／２．１６ｋｇｆ）：４０ｇ／１０ｍｉｎ、８７．５重量部
Ｄ４：ポリエチレン樹脂、住友化学社製、商品名「エクセレンＦＸ５５８」、ＭＦＲ（１９０℃／２．１６ｋｇｆ）：７５ｇ／１０ｍｉｎ、５０重量部；ポリエチレン樹脂、旭化成ケミカルズ社製、商品名「サンテックＪ３００」、ＭＦＲ（１９０℃／２．１６ｋｇｆ）：４０ｇ／１０ｍｉｎ、５０重量部
Ｄ５：ポリプロピレン樹脂、日本ポリプロ社製、商品名「ノバテックＢＣ２Ｅ」、ＭＦＲ（２３０℃／２．１６ｋｇｆ）：１６ｇ／１０ｍｉｎ、５０重量部；ポリエチレン樹脂、プライムポリマー製、商品名「ＮＥＯ−ＺＥＸ４５２００」、ＭＦＲ（１９０℃／２．１６ｋｇｆ）：２０ｇ／１０ｍｉｎ、５０重量部
【００７０】
【表１】
2019038951.tif 000002
【００７１】
【表２】
2019038951.tif 000003
【００７２】
表１から明らかなように、本発明の樹脂組成物は、超高分子量ポリエチレン系樹脂由来の優れた特性（耐衝撃性、摩耗性）を損なうことなく、良好にブロー成形することができ、その実用性は極めて大きいものである。
【００７３】
［成形体の製造例：中空トレー］
実施例１８で得られた樹脂組成物を原料として、ブロー成形法により中空のトレーを作製した。
本発明の樹脂組成物から得られる搬送用トレーは摩耗特性、摺動性、耐衝撃性に優れ、製品の長寿命、軽量化に優れる。
【産業上の利用可能性】
【００７４】
本発明の樹脂組成物は、容器、冷凍バッグ、ブローボトル、トレー、包装材、テープ、蓋材等の各種成形体の材料として好適に用いられ得る。